(57)【要約】【課題】農業用フィルムの固定部において、こすれ破れ等を発生させない方法でかつ固定作業やその着脱作業を良好に行うことが出来る保護テープを提供する。【解決手段】支持フレームと農業フィルムの間及び／又は固定部材と農業フィルムの間に介在させる保護テープであって、少なくとも長尺方向に延伸されてなり、長尺方向の引張破断強度が１０００ｋｇ／ｃｍ２以上である多層構造のポリオレフィン系延伸フィルムからなる基材と、その片面に剥離可能な貼着層を積層してなることを特徴とする農業フィルム固定部の保護テープ。【選択図】　　　図３
2004041075.tif 000002
【特許請求の範囲】
【請求項１】
農業ハウスに展張した農業フィルムを、嵌入部を有する長尺な支持フレームと、該嵌入部に嵌め込む固定部材の間に挟んで固定する固定部において、支持フレームと農業フィルムの間及び／又は固定部材と農業フィルムの間に介在させる保護テープであって、少なくとも長尺方向に延伸されてなり、長尺方向の引張破断強度が１０００ｋｇ／ｃｍ２以上である多層構造のポリオレフィン系延伸フィルムからなる基材と、その片面に剥離可能な貼着層を積層してなることを特徴とする農業フィルム固定部の保護テープ。
【請求項２】
該多層構造のポリオレフィン系延伸フィルムの少なくとも一層に光安定剤及び／又は紫外線吸収剤を含有してなることを特徴とする請求項１記載の農業フィルム固定部の保護テープ。
【請求項３】
該多層構造のポリオレフィン系延伸フィルムが、少なくとも、第１の層と、第２の層を有してなり、第１の層は、密度が０．　９３０ｇ／ｃｍ３　以下の直鎖状低密度ポリエチレン、高圧法低密度ポリエチレン、又はその混合物を主成分とする層であり、第２の層は、（ａ）ポリプロピレン、密度が０．９６５ｇ／ｃｍ３　以下の高密度ポリエチレン、又はその混合物からなる樹脂と、（ｂ）密度が０．　９３０ｇ／ｃｍ３　以下の直鎖状低密度ポリエチレン、高圧法低密度ポリエチレン、又はその混合物からなる樹脂、との混合樹脂を主成分とする層であることを特徴とする請求項１又は請求項２記載の農業フィルム固定部の保護テープ。
【請求項４】
該多層構造のポリオレフィン系延伸フィルムが３層以上の多層から構成されてなり、請求項３記載の第１の層が、多層構造の両外層に設けられていることを特徴とする請求項３記載の農業フィルム固定部の保護テープ。
【請求項５】
該多層構造のポリオレフィン系延伸フィルムが、請求項３記載の第１の層、第２の層と、接着層をこの順に積層した２枚の多層半体を、それぞれの接着層の面で貼り合わせてなり、両外層に第１の層が配されているフィルムであることを特徴とする請求項１ないし請求項４記載の農業フィルム固定部の保護テープ。
【発明の詳細な説明】
【０００１】
【発明の属する技術分野】
本願発明は、農業ハウスに張設する農業用フィルムの固定部において農業用フィルムを保護するためのテープに関する。より詳しくは、農業用フィルムを押さえるために、長尺の支持フレームと波形屈曲弾性線材等の固定部材の間に農業用フィルムを挟む固定部において、その支持フレームと農業用フィルムの間、又はその固定部材と農業用フィルムの間に介在させる、保護テープに関する発明である。
【０００２】
【従来の技術】
従来より、農業用フィルムを、金属パイプ等により構築された骨組みパイプの外側に被覆張設した農業ハウスにおいて、農業用フィルムを固定するために、図１に示すように、長尺の溝状の嵌入部を有する長尺な支持フレーム（１）と、該嵌入部に嵌め込む屈曲弾性線材等の固定部材（２）を用いて、農業用フィルム（３）を挟んで固定する方法が知られている。
【０００３】
ところで近年、従来多く使用されてきた塩化ビニル系樹脂からなる農業用フィルムに加えて、ポリオレフィン系樹脂からなる農業用フィルムの需要が高まっており、かつその要求される耐用年数もだんだん長くなっている。
【０００４】
しかし、ポリオレフィン系樹脂からなる農業用フィルムは、従来の塩化ビニル系樹脂からなる農業用フィルムに比べ、摩擦係数が高く、強度、特に耐摩擦強度が弱いという弱点を有している。
また、農業用フィルムは、その時々に、固定を解除して、フィルムを巻き上げた後巻き下げて再度固定を行なうという作業も行なわれる。
【０００５】
そのため、図１に示すような農業用フィルムの固定部では、特に波型屈曲線材などの固定部材（２）と、挟まれた農業用フィルム（３）の間で、擦れが生じ、農業用フィルムが白化し擦れ破れが生じることにより、その部分から農業用フィルムが破れるという問題が生じていた。また、固定部材と農業用フィルムの間に例えば単層ポリエチレンテープなどの簡単なテープ材を介在させようとしても、固定部材の着脱を繰り返すうちに、テープ材自体も破断しやすく使いづらいという問題があった。
【０００６】
【発明が解決しようとする課題】
すなわち本願発明の目的は、農業ハウスに展張されるポリオレフィン系樹脂等からなる農業用フィルムの固定部において、こすれ破れ等を発生させない方法でかつ固定作業やその着脱作業を良好に行うことが出来る、フィルムを固定するための固定部保護テープを提供することにある。
【０００７】
【課題を解決するための手段】
かかる課題を解決するため、本発明者等は鋭意検討した結果、農業フィルムの固定部において、特定の構成の保護テープを用いることにより、固定部の農業フィルムのこすれ破れを発生せず、かつ、固定作業やその着脱作業が容易な保護テープを見つけ、本発明に到達した。
【０００８】
即ち本発明の要旨は、農業ハウスに展張した農業フィルムを、嵌入部を有する長尺な支持フレームと、該嵌入部に嵌め込む固定部材の間に挟んで固定する固定部において、支持フレームと農業フィルムの間及び／又は固定部材と農業フィルムの間に介在させる保護テープであって、少なくとも長尺方向に延伸されてなり、長尺方向の引張破断強度が１０００ｋｇ／ｃｍ２以上である多層構造のポリオレフィン系延伸フィルムからなる基材と、その片面に剥離可能な貼着層を積層してなることを特徴とする農業フィルム固定部の保護テープにある。
更に好ましくは、それぞれ、該多層構造のポリオレフィン系延伸フィルムの少なくとも一層に光安定剤及び／又は紫外線吸収剤を含有してなることを特徴とする保護テープ、該多層構造を有するポリオレフィン系延伸フィルムが、少なくとも、第１の層と、第２の層を有してなり、第１の層は、密度が０．　９３０ｇ／ｃｍ３　以下の直鎖状低密度ポリエチレン、高圧法低密度ポリエチレン、又はその混合物を主成分とする層であり、第２の層は、（ａ）ポリプロピレン、密度が０．９６５ｇ／ｃｍ３　以下の高密度ポリエチレン、又はその混合物からなる樹脂と、（ｂ）密度が０．　９３０ｇ／ｃｍ３以下の直鎖状低密度ポリエチレン、高圧法低密度ポリエチレン、又はその混合物からなる樹脂、との混合樹脂を主成分とする層であることを特徴とする保護テープにある。
更には、該第１の層が、両外層に設けられていることを特徴とする保護テープ、該第１の層、該第２の層、粘着層をこの順に積層した２枚の多層半体が、それぞれの粘着層どうしが貼り合わされてなり、両外層に第１の層が配されていることを特徴とする保護テープにある。
【０００９】
【発明の実施の形態】
以下、本発明を詳細に説明する。
図２に本願発明の保護テープ（４）を固定部に適用した一例の概略図を示し、図３には本願発明の保護テープの好適な態様の一つの断面図を示している。
【００１０】
本願発明における保護テープ（４）は、少なくとも長尺方向に延伸処理が施された多層構造を有するポリオレフィン系延伸フィルムを基材とすることを一つの特徴とする。長尺方向とは、固定部に適用した際の、固定部材（１）の長さ方向を意味する。
該多層構造としては、少なくとも第１の層（５）と第２の層（６）とからなり、第１の層（５）が、少なくとも農業フィルムに接する側の表面層となるように設けられると好ましい。尚、更に好ましくは、保護テープの両外層に、第１の層（５）が設けられる３層以上の態様が好ましい。
【００１１】
かかる第１の層（５）としては、密度が０．　９３０ｇ／ｃｍ３　以下の直鎖状低密度ポリエチレン、または高圧法低密度ポリエチレン、またはその混合物を主成分とする層が挙げられ、特に直鎖状低密度ポリエチレンを用いることが好ましい。この第１の層を設けることで、高い強度を有しつつ、かつ、農業用フィルムとのフィット感を向上させ、摩擦発生を低減することができる。尚、ポリエチレンの密度は、０．９３０ｇ／ｃｍ３　以下、好ましくは０．９００ｇ／ｃｍ３　以上０．９３０ｇ／ｃｍ３　以下とすることが良く、この値が大きすぎると、透明性が低下する傾向がある。尚、第１の層の特性を損なわない範囲で、他の樹脂を混合しても良い。
【００１２】
一方、第２の層（６）としては、（ａ）ポリプロピレン、密度が０．９６５ｇ／ｃｍ３　以下０．９３０ｇ／ｃｍ３　より大の高密度ポリエチレン、又はその混合物と、（ｂ）密度が０．　９３０ｇ／ｃｍ３　以下の直鎖状低密度ポリエチレン、高圧法低密度ポリエチレン、又はその混合物とからなる混合樹脂を主成分とする層が挙げられる。好ましくは該混合樹脂のうち、（ａ）のポリプロピレン及び／又は密度が０．９６５ｇ／ｃｍ３　以下０．９３０ｇ／ｃｍ３　より大の高密度ポリエチレンの含有量が１０〜９０％であることが好ましい。この比率が小さいと、クリープ性、材料強度が低下する傾向にある。
【００１３】
又、（ａ）で用いるポリプロピレンは、エチレン含有量が１０％以下のものが好ましく、全くエチレンを含有しないものであってもよい。又、用いる高密度ポリエチレンは、メルトインデックスが５．０以下であるものが好ましい。尚、より高い強度を達成するためには、高密度ポリエチレンを用いる方が好ましい。
【００１４】
（ｂ）で用いる直鎖状低密度ポリエチレン又は低密度ポリエチレンのいずれか又は両方は、いずれも密度は０．９３０ｇ／ｃｍ３　以下、好ましくは０．９００ｇ／ｃｍ３　以上０．９３０ｇ／ｃｍ３　以下が好ましく、大きすぎると、透明性や、強度が低下する傾向にある。
【００１５】
（ａ）又は（ｂ）において用いられる直鎖状低密度ポリエチレンとしては、いわゆるメタロセン系触媒により製造されたメタロセンポリエチレンを用いることが、高強度を達成する上で好ましい。
【００１６】
この第２の層は、長尺方向への引張りに対する強度を高めるとともに、適度なクリープ性を与える作用があるので、全体の層の厚さに対し、第２の層の厚さが３０〜９０％であることが好ましい。内層の厚さが少なすぎると、強度、クリープ性が低下し、多すぎても強度が低下し、透明性が低下する傾向があるからである。尚、第２層の特性を損なわない範囲で、この他の樹脂を混合しても良い。
【００１７】
本発明の多層構造フィルムは、第１層（５）と第２層（６）が１層ずつあるもの、第１層と第２層がそれぞれ複数層あるもの、また、他の異なる層を有しているものでもかまわないが、好ましくは、両外層が第１層からなり、内部が第２層である３層構造からなる態様、又は、第１層、第２層、他の層、第２層、第１層と積層された５層以上の構造からなる態様が挙げられる。
【００１８】
特に、製造容易性の点と、より高強度の保護テープを達成する点から、図３に示すように、第１層（５）と第２層（６）を少なくとも有する多層半体（８）をそれぞれ、押し出し成形法等により製造、延伸した後、２つの多層半体を、第１層が両外層になるよう貼り合わせて製造する方法が好適な製造法として挙げられる。
【００１９】
貼り合わせ方法としては、任意の方法を適用できるが、例えば多層半体の成形直後の圧接などにより行える。従って、図３に示すように、多層半体（８）の第１層が設けられたのとは反対の面に、粘着層（７）を予め積層成形して、すなわち、第１層（５）、第２層（６）、粘着層（７）をこの順に積層した多層半体（８）を製造してなり、かかる粘着層（７）同士が貼り合わされる様に貼り合わせる方法が簡便で好ましい。
【００２０】
粘着層（７）としては、第２層との密着性を備えかつ、保護テープの着脱時には剥がれないために、ある程度の強度を担保する必要があるため、例えば密度が０．８９０ｇ／ｃｍ３　以上０．９２０ｇ／ｃｍ３　以下の超低密度ポリエチレンを主成分とする層などが挙げられ、特にいわゆるメタロセン系触媒により製造された線状低密度ポリエチレンを用いることが好ましい。かかる粘着層を設けた場合は、第１の層（５）の厚さ、第２の層（６）の厚さ、粘着層（７）の厚さを、それぞれ１：１〜１０：０．１〜１とする態様が好ましい。
【００２１】
本発明の保護テープは、少なくとも多層構造、好ましくは上記の第１層及び第２層を積層した多層構造のポリオレフィン系樹脂フィルムを少なくとも長尺方向に延伸することで、基材全体の長尺方向のＪＩＳ　Ｋ６７８３法による引張破断強度が１０００ｋｇ／ｃｍ２　以上とした多層構造ポリオレフィン系樹脂フィルムを基材として用いることを特徴とする。該引張破断強度が小さすぎると、テープ自体が容易に破断しやすく、保護テープを緊張貼着し、農業用フィルムが破断することを防止するという作用が発揮できない。好ましくは１２００ｋｇ／ｃｍ２　以上３０００ｋｇ／ｃｍ２　以下、更に好ましくは１３００ｋｇ／ｃｍ２　以上２８００ｋｇ／ｃｍ２　以下であることが好ましい。
【００２２】
かかる延伸倍率は、延伸前の積層した多層体の厚さと、要求する延伸後の所望の厚さにも関係するが、１．５〜１０倍、好ましくは、３〜８倍であることが望ましい。延伸倍率が低いと、クリープ性が低下し、延伸むらが生じ、透明性も低下する傾向にある。一方、延伸倍率が高すぎると、保護テープの衝撃強度が低下する。延伸は、少なくとも長尺方向へ上記倍率延伸すればよいが、２軸延伸を行うこともできる。しかし２軸延伸だと横裂けが生じやすいので、長尺方向への一軸延伸であることが好ましい。
【００２３】
本発明の保護テープの幅方向の幅は、少なくとも、固定部材の幅以上であることが好ましく、好ましくは固定部材の幅以上、その１０倍の幅以下がよい。例えば２ｃｍ〜３０ｃｍ以下がよい。長さは、適宜設定できる。
【００２４】
本発明の保護テープの厚さは、好ましくは、３００μｍ以下、更に好ましくは１５０μｍ以下１０μｍ以上、特に１３０μｍ以下２０μｍ以上が望ましい。薄すぎると引張強度を満足することが困難であり、厚すぎると製造コストの面や取り扱いの面、及び支持フレームと固定部材の間に挟むことができなくなるので好ましくない。
【００２５】
本発明の保護テープは、透明テープであってもよいが、着色剤を混入して着色テープとすることも、農業フィルムとの区別を明確化する上で可能である。
【００２６】
更に、本願発明の保護テープは、炎天下風雨にさらされる農業ハウスに長期間適用されるものであるため、多層構造の少なくとも一層に、光安定剤及び／又は紫外線吸収剤を配合することが好ましい。
【００２７】
光安定剤としては、例えば２，２，６，６−テトラメチルピペリジン単位含有のヒンダードアミン系光安定剤があげられ、具体的には、４−アセトキシ−２，２，６，６−テトラメチルピペリジン、ビス（２，２，６，６−テトラメチル−４−ピペリジル）アジペート、トリス（２，２，６，６−テトラメチル−４−ピペリジル）ベンゼン−１，３，５−トリカルボキシレート等のヒンダードアミン系化合物があげられる。
紫外線吸収剤としては、例えばベンゾトリアゾール系、ベンゾエート系、ベンゾフェノン系、シアノアクリレート系、フェニルサリシレート系等の紫外線吸収剤があげられる。中でも、ベンゾフェノン系紫外線吸収剤および／またはベンゾトリアゾール系紫外線吸収剤が特に好ましい。
光安定剤又は紫外線吸収剤の配合量は、それぞれ樹脂１００重量部あたり、０．１〜５重量部、好ましくは０．２〜３重量部である。
特に好ましい層構成としては、外層である第１層に光安定剤配合し、内層である第２層に紫外線吸収剤を配合する例が挙げられる。
【００２８】
本発明の保護テープは、上記の多層構造のポリオレフィン系延伸フィルム基材の片面に、剥離可能な貼着層（９）を積層してなる。この貼着層（９）としては、市販の再剥離可能な感圧型接着剤を塗布し乾燥して形成することができる。感圧型接着剤としては主材（ポリイソブチレン、天然ゴム、アクリル樹脂など）、粘着性付与材（ロジン、クマロン樹脂など）、可塑剤（フタル酸エステル、ヒマシ油など）を混合したものを用いることができる。この貼着層（９）を形成することにより、保護テープは押さえつけると貼着するが、人手で剥離すると剥がれる性質を有する。好ましくはアクリル系の接着剤があげられる。
【００２９】
更に保護テープには、接着層の上に離型シート（図示せず）を貼付して製品化することも、搬送上好ましいが、離型シートはなくてもよい。
【００３０】
本願発明の保護テープは、塩化ビニル樹脂からなる農業用フィルムを用いた農業ハウスに適用しても良いが、特に、近年、適用数が増加してきている、ポリエチレン系、酢酸ビニル系などのポリオレフィン系の農業用フィルムを適用した農業ハウスにおいて、本願発明の保護テープを適用すると、従来の固定部位で生じていた、擦れ白化、擦れ破れを生じることがなく、好適に農業用フィルムの押さえが達成できる。
【００３１】
本発明の保護テープは、図２に示すように、支持フレーム（１）と農業フィルム（３）の間、又は固定部材（２）と農業フィルム（３）の間、又は、その両方に介在させることができる。なお、保護テープの剥離可能な貼着層は、支持フレーム（１）と農業フィルム（３）の間に挟む場合には、支持フレーム側でも農業フィルム側でも良いが、固定部材（２）と農業フィルム（３）の間に挟む場合には、農業フィルム側にして、貼着することが、保護テープの貼着力持続のためにも好ましい。
特に固定部材（２）が、図２に示すような波形屈曲弾性線材である場合には、本発明の保護テープを、固定部材（２）と農業フィルム（３）の間に介在させることが好ましい。
【００３２】
【実施例】
以下に本発明の実施例を図面を参照して説明するが、本発明はこれらの実施例に限定されるものでない。
【００３３】
以下に示す本発明の多層構造からなる保護テープを作成し、農業フィルムの固定部に適用すると共に、比較例との比較を行った。
（実施例１）
（保護テープの製造）
図３に示す本発明の実施例１の保護テープ（４）は、下記に示す組成の第１層（５）、第２層（６）、粘着層（７）からなる多層半体（８）をそれぞれ第１層、第２層、粘着層を１：２：１の厚さとなるよう成形し、これら多層半体（８）を一軸延伸により７倍に延伸したのち、２枚の多層半体（８）を粘着層（７）同士が中に、第１層（５）が両外層になるように圧着貼り合わせた後、長尺方向が延伸方向となるように幅８０ｍｍに切断し、幅が８０ｍｍで厚さが７０μｍのテープ状の実施例１に用いる保護テープを製造した。この保護テープの長尺方向の引張破断強度は、１６２０ｇ／ｃｍ２　であった。
【００３４】
第１層（５）は、密度が０．　９１２ｇ／ｃｍ３　のメタロセン系触媒により製造された直鎖状低密度ポリエチレン（ダウケミカル社製「エリート２０４５」）１００部に対し、光安定剤（三菱化学社製「コーカノックス」）２部を配合した組成とした。
【００３５】
第２層（６）は、メルトインデックスが０．　８で、密度が０．　９４８ｇ／ｃｍ３　の高密度ポリエチレン６０部と、密度が０．　９１２ｇ／ｃｍ３　の直鎖状低密度ポリエチレン（ダウケミカル社製「エリート２０４５」）４０部の混合物に対し、紫外線吸収剤を２部配合した組成とした。
【００３６】
粘着層（７）は、密度が０．９３０ｇ／ｃｍ３　のメタロセン系触媒により製造された直鎖状低密度ポリエチレン（日本ポリケム社製「カーネルＫＦ２６０」）を用いた。
【００３７】
作成された多層構造の基材の片面に、剥離可能な接着剤として、市販のアクリル系の接着剤を塗布し乾燥して、剥離可能な貼着層（９）を形成して保護テープを作成した。
（固定部への適用）
市販のポリオレフィン系農業用フィルム（３）、嵌入部を有する長尺な支持フレーム（１）と、該嵌入部に嵌め込むための、波形屈曲弾性線材である固定部材（２）を用意し、支持フレーム（１）の嵌入部上に、ポリオレフィン系農業用フィルム（３）をのせ、その搬入部に重なる部分の農業用フィルムの上に保護テープ（４）を、剥離可能な貼着層（９）が農業フィルム側になるように貼付し、その上から波形屈曲弾性線材である固定部材を、支持フレームの嵌入部にはめ込んで固定を行った。
【００３８】
固定を行った後、屋外で１０日間放置した後に、固定部材を脱着する行為を、５０回繰り返し行った。その結果、実施例１のテープは、テープに腰があるために貼着作業がしやすく、また剥がす際に力を与えても、特に問題はなかった。また、特にポリオレフィン系農業用フィルムの固定部位に変化は見られなかった。
（比較例１）
実施例１において、保護テープを貼付しない以外は同様に、固定部材の脱着行為を繰り返し行った。その結果、農業用フィルムの、支持フレームと固定部材の間に挟まれた部位に白化が発生し、その部位が擦れて弱くなることがわかった。
（比較例２）
実施例１で用いた、多層構造のポリオレフィン系延伸フィルムの代わりに、単層のポリエチレン系フィルム（厚み７０μｍ。長尺方向の引張破断強度は４００ｋｇ／ｃｍ２未満であり、光安定剤を含まない。）を用いて、その片面に剥離可能な接着剤を塗布し形成したものを用いて、実施例１と同様の評価を行った。
【００３９】
その結果、保護テープの腰が弱いために貼着作業が円滑に捗らず、また、テープ剥がし時に与える力を加減しないとテープ自体が破断するという問題があった。また、固定の着脱を繰り返すうちに、保護テープ自体の強度が劣化して、白化してくるという問題があった。
【００４０】
【発明の効果】
本発明の保護テープを用いることにより、摩擦強度の弱いポリオレフィン系農業用フィルムを用いた農業ハウスに適用する場合であっても、固定部材と農業フィルム、又は支持フレームと農業フィルムとの接点における農業用フィルムの擦れ破れが生じずに、かつ、農業用フィルムにより良くフィットすることにより、十分な農業フィルムの固定を達成することができる。
【図面の簡単な説明】
【図１】通常の農業フィルムの固定部を示した概略図。
【図２】本願発明の保護テープを適用した農業フィルムの固定部の概略図。
【図３】本願発明の保護テープの好適な態様の一つの断面図を示した図。
【符号の説明】
１：支持フレーム、２：固定部材、３：農業用フィルム、４：保護テープ、５：第１層、６：第２層、７：粘着層、８：多層半体、９：貼着層
【図１】
2004041075.tif 000003
【図２】
2004041075.tif 000004
【図３】
2004041075.tif 000005